(57)【要約】【課題】生産性を向上し，かつ，低コストで生産可能な低反射型抵抗膜式タッチパネル，および，その製造方法を提供することにある。【解決手段】   導電パターンを形成している透明導電膜２，１１と透明導電膜２，１１からの電極引き出し回路用の電極部８とを有するディスプレイ側基板３０とタッチ側基板２０とが，前記透明導電膜２，１１が対向するように配置されて接着されている低反射型抵抗膜式タッチパネルが，直線偏光板４を積層した位相差板３の反対面に透明導電膜２を形成しているタッチ側基板２０と，透明導電膜１１を積層した透明絶縁基板７の反対面に位相差板６を形成しているディスプレイ側基板３０とから構成され，貼り付け工程を減らした製造工程により低コストで安価なものを提供することができる。【選択図】図２
2008027463.tif 000002
【特許請求の範囲】
【請求項１】
ディスプレイ側基板とタッチ側基板とが相対向配置されて成る低反射型抵抗膜式タッチパネルにおいて，
前記ディスプレイ側基板は，外側から対向両側にかけて，位相差板と，透明絶縁基板と，導電パターンが形成された透明導電膜とを順次積層するとともに，前記透明導電膜上に外部引き出し電極を備えて成り，
前記タッチ側基板は，外側から対向面側にかけて，直線偏光板と，位相差板と，導電パターンが形成された透明導電膜を順次積層するとともに，前記透明導電膜上に外部引き出し電極を備えて成ることを特徴とする，低反射型抵抗膜式タッチパネル。
【請求項２】
前記タッチ側基板の透明導電膜の導電パターンが，透明導電膜上に形成された１００℃以下の温度で硬化可能なレジスト膜により形成されていることを特徴とする，請求項１に記載の低反射型抵抗膜式タッチパネル。
【請求項３】
前記タッチ側基板の透明導電膜の導電パターンが，透明導電膜上に形成された１００℃以下の温度で乾燥可能な透明導電インクにより形成されていることを特徴とする，請求項１に記載の低反射型抵抗膜式タッチパネル。
【請求項４】
前記タッチ側基板の透明導電膜の引き出し電極は，所定の位置に塗布された１００℃以下の温度で硬化または乾燥可能な導電ペーストを熱処理することによって形成されていることを特徴とする，請求項１，２または３のいずれかに記載の低反射型抵抗膜式タッチパネル。
【請求項５】
前記透明導電膜が対向するように配置されたディスプレイ側基板とタッチ側基板が，１００℃以下の温度で硬化可能な接着剤によって接着されていることを特徴とする請求項１，２，３または４のいずれかに記載の低反射型抵抗膜式タッチパネル。
【請求項６】
ディスプレイ側基板とタッチ側基板とが相対向配置されて成る低反射型抵抗膜式タッチパネルの製造方法であって，
前記タッチ側基板は，
直線偏光板を積層した位相差板に透明導電膜を形成する工程と，
前記透明導電膜上に導電パターンを形成するために１００℃以下の温度で硬化するレジストインクを塗布する工程と，
前記透明導電膜上に塗布したレジストインクを１００℃以下の温度で硬化させてタッチ側基板の導電パターンを形成するためのレジスト膜を形成する工程と，
前記導電パターンを形成している透明導電膜の所定の位置に１００℃以下の温度で硬化または乾燥可能な導電ペーストを塗布する工程と，
前記塗布した導電ペーストを１００℃以下の温度の熱処理によって硬化させてタッチ側基板の透明導電膜の回路引き出し用の電極部を形成する工程と，
を経て製造されることを特徴とする，低反射型抵抗膜式タッチパネルの製造方法。
【請求項７】
導電パターンが形成された透明導電膜と該透明導電膜からの引き出し電極とを有するディスプレイ側基板の側部に１００℃以下の温度で硬化する接着剤を塗布する工程と，
導電パターンが形成された透明導電膜と該透明導電膜からの引き出し電極とを有するタッチ側基板と前記ディスプレイ側基板とを前記導電膜同士が対向するように重積する工程と，
前記接着剤を介して重積されている前記タッチ側基板とディスプレイ基板とを１００℃以下の温度で前記接着剤を硬化させて両基板を接着する工程と，
前記接着剤を介してタッチ側基板が接着されているディスプレイ側基板の反対面に位相差板を貼り付ける工程と，
をさらに含むことを特徴とする，請求項６記載の低反射型抵抗膜式タッチパネルの製造方法。
【請求項８】
透明導電膜を備えた基板であって，前記透明導電膜は，１００℃以下の温度で硬化可能なレジスト膜により形成された導電パターンを備えていることを特徴とする，透明導電膜を備えた基板。
【請求項９】
透明導電膜を備えた基板であって，前記透明導電膜は，１００℃以下の温度で乾燥可能な透明導電インクにより形成された導電パターンを備えていることを特徴とする，透明導電膜を備えた基板。
【請求項１０】
前記透明導電膜が，１００℃以下の温度で硬化または乾燥可能な導電ペーストを熱処理することによって形成される引き出し電極を備えていることを特徴とする，請求項８または９に記載の透明導電膜を備えた基板。
【発明の詳細な説明】
【技術分野】
【０００１】
本発明は，低反射型抵抗膜式タッチパネル，その製造方法および透明導電膜を備えた基板にかかり，特に，ディスプレイ側基板とタッチ側基板とが相対向配置されて成る低反射型抵抗膜式タッチパネルおよびその製造方法に関する。
【背景技術】
【０００２】
一般に，抵抗膜式タッチパネルは，ＰＥＴ（ポリエチレンテレフタレート）フィルムや合成樹脂板などの透明基板から成るディスプレイ側基板と，同様な素材の透明基板から成るタッチ側基板とを相対向させた構造を採用している。そして，各基板の対向面側には，透明導電膜パターンが形成され，さらに該導電膜パターンからの引き出し電極が形成されている。
【０００３】
このような抵抗膜式タッチパネルを液晶ディスプレイ等に取り付けて，ディスプレイ画像を見る場合，タッチパネル自身の透明性が優れているほど，その画像が鮮明に映し出され，長時間の使用における目の疲労も少ない。そして，このような画像の見やすさの指標として視認性があり，画像の視認性が低下する要因の一つとして，外来光の反射があげられる。
【０００４】
本発明者らは，このような外来光反射による視認性の低下を防ぐために，多くの低反射型抵抗膜式タッチパネルを提供してきた。この低反射型抵抗膜式タッチパネルで使用されるタッチ側基板の一例を図５に示す。タッチ側基板は，偏向性のない，または少ない透明樹脂フィルム等の透明絶縁基板１を基板として用い，該透明絶縁基板１上に薄膜形成手段により透明導電膜２を成膜する。この透明導電膜２には，エッチング等により不要部分が除去されて所定の導電膜パターンが形成されており，さらに，この透明導電膜パターンの所定位置に，透明導電膜２からの引き出し電極（図示せず）が形成されている。また，透明導電膜２が形成されている透明絶縁基板１の反対面には，位相差板３が貼り付けられ，更にその上に直線偏光板４が貼り付けられている。なお，この位相差板３に直線偏光板２を貼り付けたものを，円偏光板５としている。
【０００５】
そして，偏向性のないまたは少ない透明絶縁基板上に所定パターンが形成されている透明導電膜と透明導電膜からの電極引き出し回路用の銀電極などの部材が形成されているディスプレイ側基板（図示せず）上に，互いに透明導電膜２が対向するように上記タッチ側基板を配置し，さらに，ディスプレイ側基板の裏面には位相差板を貼り付けた構成を有する低反射型抵抗膜式タッチパネルを開発した。このような，低反射型抵抗膜式タッチパネルを用いることにより，外来光を低反射におさえることができ，視認性の低下を防止することができる。
【発明の開示】
【発明が解決しようとする課題】
【０００６】
上記のように，従来の低反射型抵抗膜式タッチパネルにおいては，外来光の反射を防ぎ，基板の透過性を向上させるために，タッチ側基板とディスプレイ側基板の双方に偏光性の無い又は少ない透明絶縁基板を用いる必要があった。しかしながら，この偏向性のないまたは少ない透明絶縁基板は原価が高いため，タッチ側基板とディスプレイ側基板の双方に偏向性のないまたは少ない透明絶縁基板を用いることは，製造コストを押し上げることになり，製品を安価に提供することができないという問題があった。
【０００７】
さらに，従来の低反射型抵抗膜式タッチパネルは，通常の抵抗膜式タッチパネルと異なり，タッチ側基板には，透明絶縁基板に位相差板および直線偏光板を貼り合わせ，更に，ディスプレイ側基板には，透明絶縁基板に位相差板を貼り合わせる構成を採用している。このため，通常の抵抗膜式タッチパネルの製造工程の他に，新たに多くの貼合工程を設けることが必要となったため，生産性の低下を招き，製品の製造コストが上がってしまうなどの弊害があった。
【０００８】
また，近年のディスプレイ画面の大型化に伴ってタッチパネルを大型化しようとする場合には，タッチ側基板も大型化する必要があるため，透明絶縁基板に貼り合わせる円偏光板の歩留りが低下してしまうという問題も生じている。
【０００９】
したがって，本発明は，このような従来の課題を解決するものであり，生産性を向上し，かつ，低コストで生産可能な，新規かつ改良された低反射型抵抗膜式タッチパネル，および，その製造方法を提供することを目的とするものである。
【課題を解決するための手段】
【００１０】
上記課題を解決するために，本発明の第１の観点によれば，請求項１に記載のように，ディスプレイ側基板とタッチ側基板とが相対向配置されて成る低反射型抵抗膜式タッチパネルにおいて，前記ディスプレイ側基板は，外側から対向面側にかけて，位相差板と，透明絶縁基板と，導電パターンが形成された透明導電膜とを順次積層するとともに，前記透明導電膜上に外部引き出し電極を備えて成り，前記タッチ側基板は，外側から対向面側にかけて，直線偏光板と，位相差板と，導電パターンが形成された透明導電膜を順次積層するとともに，前記透明導電膜上に外部引き出し電極を備えて成る構成を採用した。
【００１１】
この構成によれば，タッチ側基板の透明絶縁基板を取り除くことができるので，透過率が向上し，視認性のさらなる向上が図れる。また，タッチ側基板では，高価な透明絶縁基板を用いることがなくなるので，低反射型抵抗膜式タッチパネルを低コストで提供することができる。
また，従来は１２０℃以上の温度で硬化可能なレジスト膜及び１２０℃以上の温度で乾燥可能な透明導電インクを用いていたため，耐熱性に劣る円偏光板上に直接塗布して一体的に加工することができなかった。
そのため，円偏光板を有する部分とその他の部分を別々に作製した後，両者を貼り付けていたが，工程の増加，貼り合わせ時の不良の発生により製造コストアップの原因となっていた。
【００１２】
そこで本発明者らは円偏光板の耐熱温度と各種のレジスト膜，透明導電インクを検討した結果，以下の構成に到達した。
前記タッチ側基板の透明導電膜の導電パターンは，請求項２に記載のように，透明導電膜上に形成された１００℃以下の温度で硬化可能なレジスト膜により形成することが好ましい。なお，耐熱性の劣る円偏光板を使用するような場合には，前記タッチ側基板の透明導電膜の導電パターンを，請求項３に記載のように，透明導電膜上に形成された１００℃以下の温度で乾燥可能な透明導電インクにより形成しても良い。さらに，前記タッチ側基板の透明導電膜の引き出し電極は，請求項４に記載のように，所定の位置に塗布された１００℃以下の温度で硬化または乾燥可能な導電ペーストを熱処理することによって形成することが好ましい。さらにまた，前記透明導電膜が対向するように配置されたディスプレイ側基板とタッチ側基板は，請求項５に記載のように，１００℃以下の温度で硬化可能な接着剤によって接着することが好ましい。
【００１３】
さらに，上記課題を解決するために，本発明の第２の観点によれば，ディスプレイ側基板とタッチ側基板とが相対向配置されて成る低反射型抵抗膜式タッチパネルの製造方法が提供される。そして，この製造方法において，前記タッチ側基板は，請求項６に記載のように，直線偏光板を積層した位相差板に透明導電膜を形成する工程と，前記透明導電膜上に導電パターンを形成するために１００℃以下の温度で硬化するレジストインクを塗布する工程と，前記透明導電膜上に塗布したレジストインクを１００℃以下の温度で硬化させてタッチ側基板の導電パターンを形成するためのレジスト膜を形成する工程と，前記導電パターンを形成している透明導電膜の所定の位置に１００℃以下の温度で硬化または乾燥可能な導電ペーストを塗布する工程と，前記塗布した導電ペーストを１００℃以下の温度の熱処理によって硬化させてタッチ側基板の透明導電膜の回路引き出し用の電極部を形成する工程とを経て製造されることを特徴としている。
【００１４】
この構成によれば，従来の低反射型抵抗膜式タッチパネルの製造方法と比較して貼り付け工程を減らすことができるので，生産性が向上し，低コストの低反射型抵抗膜式タッチパネルを提供することができる。
【００１５】
さらに，請求項７に記載のように，上記製造方法は，導電パターンが形成された透明導電膜と該透明導電膜からの引き出し電極とを有するディスプレイ側基板の側部に１００℃以下の温度で硬化する接着剤を塗布する工程と，導電パターンが形成された透明導電膜と該透明導電膜からの引き出し電極とを有するタッチ側基板と前記ディスプレイ側基板とを前記導電膜同士が対向するように重積する工程と，前記接着剤を介して重積されている前記タッチ側基板とディスプレイ基板とを１００℃以下の温度で前記接着剤を硬化させて両基板を接着する工程と，前記接着剤を介してタッチ側基板が接着されているディプレイ側基板の反対面に位相差板を貼り付ける工程と，をさらに含むことが好ましい。
【００１６】
さらに，本発明の第３の観点によれば，透明導電膜を備えた基板が提供される。そして，この透明導電膜に形成される導電パターンは，請求項８に記載のように，１００℃以下の温度で硬化可能なレジスト膜により形成しても良いし，あるいは請求項９に記載のように，１００℃以下の温度で乾燥可能な透明導電インクにより形成しても良い。そして，前記透明導電膜が，請求項１０に記載のように，１００℃以下の温度で硬化または乾燥可能な導電ペーストを熱処理することによって形成される引き出し電極を備えていることを特徴とする，請求項８または９に記載の透明導電膜を備えた基板である。
【発明の効果】
【００１７】
以上の説明から明らかなように，本発明においては，導電パターンを形成している透明導電膜と透明導電膜からの電極引き出し回路用の電極部とを有するディスプレイ側基板とタッチ側基板とが，前記透明導電膜が対向するように配置されて接着されている低反射型抵抗膜式タッチパネルにおいて，直線偏光板を積層した位相差板の反対面に透明導電膜を形成しているタッチ側基板と，透明導電膜を積層した透明絶縁基板の反対面に位相差板を形成しているディスプレイ側基板とからなる構成を採用したので，高価な透明絶縁基材を１枚省略することができ，生産コストの低減を図ることができた。また，タッチパネルを搭載するディスプレイから入射された光が透明絶縁性基板を通過しなくなる分だけ，タッチ側基板の透過率が向上し、良好な画像品位が得られた。
【００１８】
また，本発明においては，導電パターンを形成している透明導電膜と透明導電膜からの電極引き出し回路用の電極部とを有するディスプレイ側基板とタッチ側基板とが，前記透明導電膜が対向するように配置されて接着されている低反射型抵抗膜式タッチパネルの製造方法において，直線偏光板を積層した位相差板に透明導電膜を形成する工程と，前記透明導電膜上に導電パターンを形成するために１００℃以下の温度で硬化するレジストインクを塗布する工程と，前記透明導電膜上に塗布したレジストインクを１００℃以下の温度の硬化させてタッチ側基板の導電パターンを形成するためのレジスト膜を形成する工程と，前記導電パターンを形成している透明導電膜の所定の位置に１００℃以下の温度で硬化または乾燥可能な導電ペーストを塗布する工程と，前記塗布した導電ペーストを１００℃以下の温度の熱処理によって硬化させてタッチ側基板の透明導電膜の回路引き出し用の電極部を形成する工程とを有する構成を採用したので，円偏光板と透明絶縁基板の貼合工程を省略することができるので，生産性と歩留りの向上の効果が得られる。
【発明を実施するための最良の形態】
【００１９】
以下，本発明にかかる低反射型抵抗膜式タッチパネルの実施形態について，図１および図２に基づいて説明する。
【００２０】
本実施の形態にかかる低反射型抵抗膜式タッチパネルにおいては，図１にタッチ側基板の断面図を示すように，本発明にかかるタッチ側基板２０は，直線偏光板４と位相差板３とを貼り合わせ工程で積層した円偏光板５をタッチ側基板２０の基材として用い，この円偏光板５の位相差板３側に，導電パターンを形成するための透明導電膜２が積層されている。すなわち，従来の低反射型抵抗膜式タッチパネルのタッチ側基板２０から透明絶縁基板１を取り除いたものを本実施の形態にかかるタッチ側基板２０として採用している。
【００２１】
以下に，図２に基づいて，本発明にかかる低反射型抵抗膜式タッチパネルの構成を詳細に説明する。図２は，前記タッチ側基板２０とディスプレイ側基板３０を接着した抵抗膜式タッチパネルの構造を示した断面図である。
【００２２】
まず，ディスプレイ基板３０は，偏向性のないまたは少ないガラス基板等の透明絶縁基板７を基材として，ＩＴＯ膜などの透明導電膜１１が積層されている。この透明導電膜１１は，エッチングにより形成された所定の導電パターン，例えば，面状パターン（アナログ方式），帯状パターン（マトリックス式）などが形成され，この導電パターンの所定の位置には，外部引き出し用の銀電極８が配置されている。また，透明導電膜１１を積層したガラス基板７の裏面には，位相差板６が形成されている。
【００２３】
なお，前記ディスプレイ側基板３０の基材として，偏向性のないまたは少ない透明絶縁基板であるガラス基板７を例示しているが，耐熱性，機械的性質，透明性等の条件が満たされていれば，ポリカーボネートやアクリル等の透明樹脂板であっても構わない。
【００２４】
一方，タッチ側基板２０は，円偏光板５，すなわち，直線偏光板４を貼り付けた位相差板３を基材として，この位相差板３にＩＴＯ膜等の透明導電膜２が形成されている。この透明導電膜２は，１００℃以下の温度で硬化可能なレジスト膜９により形成された所定のパターン，例えば，面状パターン（アナログ方式），帯状パターン（マトリックス式）などが形成されている。そして，この透明導電膜２の導電パターンの所定の位置には，１００℃以下の温度で硬化または乾燥可能な導電ペーストを熱処理することによって形成された透明導電膜２からの電極引き出し回路用の銀電極８が配置されている。
【００２５】
そして，透明導電膜２，１１が対向するように配置され，前記タッチ側基板２０とディスプレイ側基板３０の側部を１００℃以下の温度で硬化する接着剤１０によって接着されたものを低反射型抵抗膜式タッチパネルとしている。
【００２６】
なお，本実施形態においては，タッチ側基板２０およびディスプレイ側基板３０に形成する透明導電膜２，１１として，一般に使用されているＩＴＯを例示しているが，他に，例えば，二酸化錫フッ素（ＦＴＯ），酸化亜鉛アルミニウム（ＡＺＯ），等の金属酸化物，複合酸化物，ドーピング金属酸化物などを用いても実施可能である。
【００２７】
また，タッチ側基板２０およびディスプレイ側基板３０に形成した透明導電膜２，１１からの電極引き出し回路用の電極として，銀電極８を例示したが，金，銅などの他の金属やその他合金の電極であっても構わない。
【００２８】
次に，図２に基づいて，本発明にかかる低反射型抵抗膜式タッチパネルの製造方法について説明する。
【００２９】
まず，タッチ側基板２０は，位相差板３と直線偏光板４を所定の貼り付け工程によって貼り付けた円偏光板５を基板として，円偏光板５の位相差板３側にスパッタリング法，ＣＶＤ法，真空蒸着法，イオンプレーテイング法などの薄膜形成手段によって透明導電膜２を成膜する。そして，成膜した透明導電膜２上に所定の導電パターンを形成するように，不必要な部分を１００℃以下の温度で硬化可能な熱硬化型レジストインキを印刷したのち，１００℃以下の温度で熱硬化処理を行い，レジスト膜９を形成する。この透明導電膜２上にレジスト膜９を形成することによって，透明導電膜２上に導電パターンを形成することができる。
【００３０】
従来の方法では，透明絶縁基板１の片面全体にスパッタリング法等によってＩＴＯ等の透明導電膜２を形成し，次いで所定のパターンを得るため湿式エッチングにより不要な部分を除去していた。しかしながら，本発明にかかるタッチ側基板２０は，透明絶縁基板１を取り除き，円偏光板５上に透明導電膜２を形成しているので，耐薬品性に劣る円偏光板５をエッチング液に浸積することはできない。また，この円偏光板５は，水分にも極めて弱いという性質を有するため，湿式処理をおこなうこともできない。このため，本発明においては，円偏光板５上の透明導電膜２の不必要な部分にレジスト膜９を形成する乾式プロセスによりパターニングをおこなう方法を採用した。
【００３１】
一方，円偏光板５は，耐熱性に関しても１００℃程度が限界であるため，加熱硬化タイプのレジストインクを用いる場合は，１００℃以下の温度で硬化することが条件とされる。したがって，この温度条件を満たす限りは，紫外線照射により硬化するレジストインク，または，熱と紫外線を併用して硬化するタイプのレジストインクのいずれを用いても良い。たとえば，メンブレンスイッチやキーボードなどに使用されるレジストインクをレジスト膜用材料として採用することができる。
【００３２】
次に，レジスト膜９を形成して導電膜パターンを形成したタッチ側基板２０に，１００℃以下の温度で硬化または乾燥可能な銀ペーストを導電膜パターンの所定の位置に印刷した後，１００℃の以下の温度で熱処理をおこなって硬化させる。このように，透明導電膜からの電極引き出し回路用の銀電極８を形成する。
【００３３】
従来の方法においては，透明絶縁基板１上の所定位置に印刷された導電性ペーストを１２０℃以上の温度で乾燥および硬化していた。しかしながら，上記説明したように，耐熱性に劣る円偏向板５を，１２０℃以上の温度で熱処理をおこなうことができないため，本発明においては，１００℃以下で硬化または乾燥する導電性ペーストを電極用の材料として採用し，円偏光板５上に印刷された導電性ペーストを１００℃以下の温度で熱硬化処理することにより銀電極８を形成する方法を採用した。
【００３４】
一方，ディスプレイ側基板３０は，偏向性のないまたは少ない透明絶縁基板であるガラス板７を基材として用い，スパッタリング法，ＣＶＤ法，真空蒸着法，イオンプレーテイング法などの薄膜形成手段によって，透明導電膜１１を成膜する。次に，成膜した透明導電膜１１を，例えば，面状パターン（アナログ方式），帯状パターン（マトリックス式）などの所定の導電パターン形成するため，不必要な部分をエッチングにより除去してパターニングをおこなう。そして，該パターンの所定の位置に銀ペーストを印刷し，乾燥することによって，透明導電膜１１からの電極引き出し回路用の銀電極８を形成する。このように，ディスプレイ側基板３０を作製した。
【００３５】
すなわち，ディスプレイ側基板３０については，従来の低反射型抵抗膜式タッチパネルと同様のディスプレイ側基板を用いているので，同様の方法で作製することができる。
【００３６】
そして，このディスプレイ側基板３０の側部に，１００℃以下で硬化可能な接着剤１０を印刷塗布した後，透明導電膜２，１１が対向するように，前記タッチ側基板を重積する。この重積したタッチ側基板２０とディスプレイ側基板３０を，１００℃以下の温度で接着剤１０を硬化することにより両者を接着することができる。
【００３７】
このように，タッチ側基板２０とディスプレイ基板３０とを接着する際においても，タッチ側基板２０の基材である円偏光板５の耐熱性が問題となるため，１００℃以下の温度で硬化する接着剤１０を採用し，１００℃以下の温度で熱処理をおこなう。
【００３８】
また，本実施形態においては，レジスト膜９上に接着剤１０を塗布して接着しているが，図３に示すように，タッチ側基板２０と接着する部分にはレジスト膜９は形成せずに，直接，透明導電膜２を接着剤１０により接着することも可能である。この方法によれば，両基板が強固に接着されるので信頼性が向上する。
【００３９】
タッチ側基板とディスプレイ側基板とを接着するためには，１００℃以下の温度で接着することができればよいので，図４に示すように，接着剤１０に代わり両面テープ１２や粘着のりを使用して接着することによっても実施可能である。
【００４０】
最後に，タッチ側基板２０を重積したディスプレイ基板３０の透明絶縁基板７の裏面に位相差板６を貼合することによって，本発明にかかる低反射型抵抗膜方式タッチパネルを得ることができる。
【実施例】
【００４１】
以下，上記に説明した製造方法に基づき製造した低反射型抵抗膜式タッチパネルの実施例について説明する。
【００４２】
まず，タッチ用基板２０は，位相差板３と直線偏光板４を所定の貼り付け工程によって貼り付けた円偏光板５を基材として，円偏光板５の位相差板３側に薄膜形成手段によってＩＴＯ膜２を成膜した。そして，成膜したＩＴＯ膜２を，１００℃以下の温度で硬化可能な熱硬化型レジストインキを不必要な部分に印刷したのち，１００℃の温度で３０分間の熱硬化処理を行って，レジスト膜９を形成することによって，ＩＴＯ膜２上に所定の導電パターンを形成した。
【００４３】
次に，レジスト膜９を形成して導電膜パターンを形成したタッチ側基板２０に，１００℃以下の温度で硬化可能な銀ペーストを導電膜パターンの所定の位置に印刷した後，１００℃の温度で３０分間の熱処理をおこなって硬化させて，透明導電膜２からの電極引き出し回路用の銀電極８を形成した。
【００４４】
一方，ディスプレイ側基板３０は，透明絶縁基板であるガラス板７を基板として薄膜形成手段によって，透明導電膜であるＩＴＯ膜１１を成膜した。次に，成膜したＩＴＯ膜１１を，所定の導電パターン形成するため，不必要な部分をエッチングにより除去してパターニングをおこなった。そして，ＩＴ０膜１１の導電パターンの所定の位置に銀ペーストを印刷し，乾燥することによって，ＩＴＯ膜１１からの電極引き出し回路用の銀電極８を形成して，ディスプレイ側基板３０を作製した。
【００４５】
次に，前記ディスプレイ側基板３０の側部に，８０℃の温度で６０分で硬化することが可能なエポキシ系の接着剤１１を印刷塗布した後，ＩＴＯ膜２，１１が対向するように，前記タッチ側基板を重積した。そして，この重積したタッチ側基板２０とディスプレイ側基板３０を，８０℃の温度で６０分の熱処理をおこない接着剤１０の硬化をおこなった。
【００４６】
最後に，ディスプレイ側基板３０の裏面に位相差板６を貼合して，低反射型抵抗膜方式タッチパネルを得た。
【００４７】
この方法で製造した低反射型抵抗膜方式タッチパネルは，従来の構造をもったものと比べて歩留りが向上し，生産性も良好なものとなった。また，タッチ側基板２０では，透明絶縁基板１を使用しなくなったため，画像品位と透過率が向上する効果も得られた。
【００４８】
以上，添付図面を参照しながら本発明に基づいて構成された低反射型抵抗膜式タッチパネルおよびその製造方法の好適な実施形態について説明したが，本発明はかかる例に限定されない。当業者であれば，特許請求の範囲に記載された技術的思想の範幅内において各種の変更例または修正例に想到し得ることは明らかであり，それらについても当然に本発明の技術的範囲に属するものと了解される。
【００４９】
例えば，上記実施の形態においては，透明導電膜をレジスト膜から構成する例を示したが，本発明はかかる例に限定されない。例えば，耐熱性に劣る円偏光板を使用する場合には，熱硬化が必要なレジスト膜を使用せずに，円偏向板に透明導電インクを印刷した後，１００℃以下の温度乾燥することにより，導電パターンを形成することも可能である。
【００５０】
さらに，上記実施の形態においては，ディスプレイ側基板とタッチ側基板とが相対向配置されて成る低反射型抵抗膜式タッチパネルを例に挙げて本発明を説明したが，本発明はかかる例に限定されない。本発明は，透明基板に透明導電膜を形成するあらゆる用途に適用することが可能であり，その場合にも，上記実施の形態と同様に，透明導電膜の導電パターンを１００℃以下で硬化するレジスト膜あるいは１００℃以下で乾燥する透明導電インクで形成し，その後，１００℃以下の温度で硬化または乾燥可能な導電ペーストを熱処理することで引き出し電極を形成することができる。
【図面の簡単な説明】
【００５１】
【図１】本発明が適用される低反射型抵抗膜式タッチパネルのタッチ側基板の構成を示した断面図である。
【図２】本発明が適用される低反射型抵抗膜式タッチパネルの構造を示した断面図である。
【図３】レジスト膜を形成しない部分で基板を接着した低反射型抵抗膜式タッチパネルの構造を示した断面図である。
【図４】両面テープで基板を接着した低反射型抵抗膜式タッチパネルの構造を示した断面図である。
【図５】従来の低反射型抵抗膜式タッチパネルのタッチ側基板の構成を示した断面図である。
【符号の説明】
【００５２】
１  透明絶縁基板
２  透明導電膜
３  位相差板
４  直線偏光板
５  円偏光板
６  位相差板
７  ガラス板（透明絶縁基板）
８  銀電極
９  レジスト膜
１０  接着剤
１１  透明導電膜
１２  両面テープ
２０  タッチ側基板
３０  ディスプレイ側基板
【図１】
2008027463.tif 000003
【図２】
2008027463.tif 000004
【図３】
2008027463.tif 000005
【図４】
2008027463.tif 000006
【図５】
2008027463.tif 000007